ЛИСТ ВЫСОКОПРОЧНОЙ СТАЛИ, ОБЛАДАЮЩИЙ ПОВЫШЕННОЙ ПЛАСТИЧНОСТЬЮ, И СПОСОБ ЕГО ПРОИЗВОДСТВА

1. Лист высокопрочной стали, имеющий состав, который включает от 0,05 до 0,20 мас.% С, 0,5 мас.% или меньше Si, от 1,5 до 3,0 мас.% Мn, 0,06 мас.% или меньше Р, 0,01 мас.% или меньше S, от 0,3 до 1,5 мас.% Аl, 0,02 мас.% или меньше N, от 0,01 до 0,1 мас.% Ti и от 0,0005 до 0,0030 мас.% В; по меньшей мере один из Сr в количестве от 0,1 до 1,5 мас.% и Мn в количестве от 0,01 до 2,0 мас.%; и остальное Fe и неизбежные примеси, причем указанный лист высокопрочной стали имеет микроструктуру, включающую феррит и мартенсит, и характеризуется пределом прочности при растяжении равным 950 МПа или выше.
2. Лист высокопрочной стали по п.1, дополнительно содержащий по меньшей мере один из Nb в количестве от 0,01 до 0,01 мас.% и V в количестве от 0,01 до 0,12 мас.%.
3. Лист высокопрочной стали по п.1 или 2, дополнительно содержащий по меньшей мере один из Сu и Ni при их суммарном содержании от 0,01 до 4,0 мас.%.
4. Лист высокопрочной стали по п.1 или 2, микроструктура которого включает в себя по объему от 20 до 70% феррита и 20% или более мартенсита.
5. Лист высокопрочной стали по п.3, микроструктура которого включает в себя по объему от 20 до 70% феррита и 20% или более мартенсита.
6. Лист высокопрочной стали по п.4, микроструктура которого включает в себя по объему менее 10 об.% остаточного аустенита.
7. Лист высокопрочной стали по п.5, микроструктура которого включает в себя по объему менее 10 об.% остаточного аустенита.
8. Лист высокопрочной стали по одному из пп.1, 2, 5 или 7, имеющий цинковый слой, нанесенный методом горячего цинкования.
9. Лист высокопрочной стали по п.3, имеющий цинковый слой, нанесенный методом горячего цинкования.
10. Лист высокопрочной стали по п.4, имеющий цинковый слой, нанесенный методом горячего цинкования.
11. Лист высокопрочной стали по п.6, имеющий цинковый слой, нанесенный методом горячего цинкования.
12. Лист высокопрочной стали по одному из пп. 1, 2, 5, 7, 9, 10 и 11, имеющий отожженный слой, нанесенный методом горячего цинкования.
13. Лист высокопрочной стали по п.3, имеющий отожженный слой, нанесенный методом горячего цинкования.
14. Лист высокопрочной стали по п.4, имеющий отожженный слой, нанесенный методом горячего цинкования.
15. Лист высокопрочной стали по п.6, имеющий отожженный слой, нанесенный методом горячего цинкования.
16. Лист высокопрочной стали по п.8, имеющий отожженный слой, нанесенный методом горячего цинкования.
17. Способ производства листа высокопрочной стали, включающий стадии: горячей прокатки сляба, имеющего состав по одному из пп.1-3, с последующей холодной прокаткой; отжиг при температуре от 780 до 900°С в течение 300 с или меньше; и охлаждение до температуры 500°С или ниже при средней скорости охлаждения 5°С/с или выше.
18. Способ производства листа высокопрочной стали по п.17, дополнительно включающий стадию нанесения отожженного покрытия методом горячего цинкования.
19. Способ производства листа высокопрочной стали по п.18, дополнительно включающий обработку легированием после горячего цинкования.